(57)【要約】【課題】  放熱性を損なうことなく、取り付け性および耐久性を満足する放熱部材を提供する。【解決手段】  放熱部材１は、ポリマーを有する放熱層２０と、放熱層２０に積層される保護層３０と、を備え、放熱層２０は相手部材９に接触して配置され、積層方向の熱伝導率は０．３Ｗ／ｍＫ以上３．０Ｗ／ｍＫ以下であり、次式（Ｉ）により算出される保護層３０の熱抵抗は、２．０×１０−６ｍ２Ｋ／Ｗ以上１．５×１０−２ｍ２Ｋ／Ｗ以下である。保護層の熱抵抗＝Ｌ／ｋ  ・・・（Ｉ）［Ｌ：保護層の積層方向の厚さ（ｍ）、ｋ：保護層の積層方向の熱伝導率（Ｗ／ｍＫ）］【選択図】  図２
2020107672.tif 000002
【特許請求の範囲】
【請求項１】
ポリマーを有する放熱層と、
該放熱層に積層される保護層と、を備え、
該放熱層は相手部材に接触して配置され、積層方向の熱伝導率は０．３Ｗ／ｍＫ以上３．０Ｗ／ｍＫ以下であり、
次式（Ｉ）により算出される該保護層の熱抵抗は、２．０×１０−６ｍ２Ｋ／Ｗ以上１．５×１０−２ｍ２Ｋ／Ｗ以下であることを特徴とする放熱部材。
保護層の熱抵抗＝Ｌ／ｋ  ・・・（Ｉ）
［Ｌ：保護層の積層方向の厚さ（ｍ）、ｋ：保護層の積層方向の熱伝導率（Ｗ／ｍＫ）］
【請求項２】
前記保護層の積層方向の二面のうち、前記放熱層側の一面を裏面、該放熱層とは反対側の一面を表面とした場合、裏面および表面の少なくとも一方は、凹部および凸部の少なくとも一方を複数有する凹凸面である請求項１に記載の放熱部材。
【請求項３】
前記凹凸面の表面積は、前記保護層の積層方向の投影面積の１．０４倍以上１．６０倍以下である請求項２に記載の放熱部材。
【請求項４】
前記保護層の前記表面は、複数の凹部を有する前記凹凸面である請求項２または請求項３に記載の放熱部材。
【請求項５】
前記保護層の前記裏面は、前記放熱層側に突出する複数の凸部を有する前記凹凸面である請求項２ないし請求項４のいずれかに記載の放熱部材。
【請求項６】
前記放熱層は、前記ポリマーからなる母材と、該母材中に積層方向に配向した状態で含有される磁性フィラーと、有する請求項１ないし請求項５のいずれかに記載の放熱部材。
【請求項７】
前記放熱層と前記保護層との間に熱伝導性フィラーが介在している請求項１ないし請求項６のいずれかに記載の放熱部材。
【発明の詳細な説明】
【技術分野】
【０００１】
本発明は、熱源の周囲に取り付けて、熱源の熱を外部に放出するための放熱部材に関する。
【背景技術】
【０００２】
車室内の静粛性向上の要求が高まるなか、エンジン、モータなどの駆動装置やトランスミッションなどの動力伝達装置から発生する騒音の低減対策が講じられている。近年では電気自動車（ＥＶ）化やハイブリッド電気自動車（ＨＥＶ）化が進められていることから、インバータ、モータ、ギアボックスなどからなる電動パワートレインの駆動音も低減の対象になる。騒音対策としては、例えば、ポリウレタンフォームなどの発泡体からなる防音材が用いられる。しかし、発泡体は、内部に多数のセル（気泡）を有するため熱伝導率が小さい。このため、発熱を伴う騒音源の周囲に配置した場合、熱が蓄積され不具合を生じるおそれがある。したがって、発泡体を用いた防音材の放熱性を向上させるという観点から、例えば特許文献１、２には、発泡体に磁性フィラーを含有させた防音材が開示されている。特許文献１、２に記載された防音材においては、熱伝導率が大きな磁性フィラーが、防音材の厚さ方向に配向している。このため、騒音を低減できるだけでなく、騒音源で生じた熱を、配向した磁性フィラーを介して速やかに放出することができる。
【先行技術文献】
【特許文献】
【０００３】
【特許文献１】特開２０１５−０６９０１２号公報
【特許文献２】特開２０１７−１８１９７０号公報
【特許文献３】特開２０１７−６９２７８号公報
【発明の概要】
【発明が解決しようとする課題】
【０００４】
発泡体などのポリマーを用いた防音材の場合、それを騒音源などに取り付けるために、硬質のカバー部材を用いることがある。例えば、特許文献１の図１、特許文献２の図７などに示されるように、カバー部材は防音材の外側を被覆するように配置される。また、車両の走行中に巻き上げられた砂や小石から防音材を保護するために、防音材の外側を硬質のカバー部材で被覆することもある。しかしながら、防音材をカバー部材で被覆すると、カバー部材の分だけ熱抵抗が増えるため、防音材の放熱性が低下するおそれがある。
【０００５】
本発明は、このような実情に鑑みてなされたものであり、放熱性を損なうことなく、取り付け性および耐久性を満足する放熱部材を提供することを課題とする。
【課題を解決するための手段】
【０００６】
上記課題を解決するため、本発明の放熱部材は、ポリマーを有する放熱層と、該放熱層に積層される保護層と、を備え、該放熱層は相手部材に接触して配置され、積層方向の熱伝導率は０．３Ｗ／ｍＫ以上３．０Ｗ／ｍＫ以下であり、次式（Ｉ）により算出される該保護層の熱抵抗は、２．０×１０−６ｍ２Ｋ／Ｗ以上１．５×１０−２ｍ２Ｋ／Ｗ以下であることを特徴とする。
保護層の熱抵抗＝Ｌ／ｋ  ・・・（Ｉ）
［Ｌ：保護層の積層方向の厚さ（ｍ）、ｋ：保護層の積層方向の熱伝導率（Ｗ／ｍＫ）］
【発明の効果】
【０００７】
本発明の放熱部材は、放熱層と保護層とを備える。本発明における「積層方向」は、放熱層と保護層との重なり方向である。放熱層は、放熱対象の相手部材に接触して配置される。積層方向における放熱層の熱伝導率は０．３Ｗ／ｍＫ以上３．０Ｗ／ｍＫ以下であり、放熱層は相手部材の熱を熱伝導により外部に放熱させる放熱作用を有する。加えて、放熱層はポリマーを有し、相手部材からの放射音を吸収、遮蔽する防音作用も有する。
【０００８】
放熱層には、保護層が積層される。すなわち、放熱層における相手部材とは反対側の表面は、保護層で被覆される（必ずしも放熱層の表面全体が被覆される形態だけではなく、放熱層の表面の一部が被覆される形態を含む）。保護層を配置することにより、外部から放熱層を保護することができると共に、相手部材などに放熱部材を取り付けやすくなる。ここで、積層方向における保護層の熱抵抗は、２．０×１０−６ｍ２Ｋ／Ｗ以上１．５×１０−２ｍ２Ｋ／Ｗ以下と小さい。このため、保護層で被覆されても、放熱層の放熱性は阻害されにくい。また、放熱層と保護層という固有振動数が異なる二層が積層されることにより、制振性が向上して、防音性が向上する可能性もある。
【０００９】
このように、本発明の放熱部材によると、放熱層の放熱性を損なうことなく、取り付け性および耐久性を向上させることができる。
【００１０】
放熱性を有するシート部材としては、例えば特許文献３に、熱伝導性フィラーを含有するゴム系発泡シートと、その一面に配置される金属系薄膜と、を備える発泡複合シートが開示されている。特許文献３においては、放熱性に加えて導電性および電磁波シールド性を付与するために、ゴム系発泡シートの一面に金属系薄膜を形成している（段落［０００６］）。また、特許文献３の段落［００１８］には、「発泡複合シートでは、金属系薄膜により、発泡シートの面方向に沿って熱伝導するため、熱源による局所的な過熱を分散させやすくなる。」と記載されている。このように、特許文献３では、積層方向（発泡シートの厚さ方向）における熱伝導に着目しておらず、同方向における金属系薄膜の熱抵抗について何も検討していない。また、金属系薄膜は、スパッタリングや蒸着により形成されるため（段落［００３２］）、その厚さは極めて薄い。よって、特許文献３には、金属系薄膜によりゴム系発泡シートを保護したり、取り付けを容易にするという思想もない。
【図面の簡単な説明】
【００１１】
【図１】第一実施形態の放熱部材の上面図である。
【図２】図１のＩＩ−ＩＩ断面図である。
【図３】図２の一点鎖線枠ＩＩＩの拡大図である。
【図４】第二実施形態の放熱部材の一部断面拡大図である。
【図５】放熱実験で使用した実験装置の概略断面図である。
【図６】保護層の熱抵抗に対して温度差をプロットしたグラフである（放熱層の熱伝導率：０．７８Ｗ／ｍＫ）。
【図７】保護層の面積倍率に対して温度差をプロットしたグラフである（放熱層の熱伝導率：０．７８Ｗ／ｍＫ）。
【図８】放熱層の熱伝導率に対して温度差をプロットしたグラフである（保護層：アルミニウム製）
【図９】放熱層の熱伝導率に対して温度差をプロットしたグラフである（保護層：ガラス繊維３０質量％含有ナイロン６６樹脂製、ポリウレタン樹脂製）
【発明を実施するための形態】
【００１２】
以下、本発明の放熱部材の実施の形態について説明する。
【００１３】
＜第一実施形態＞
［構成］
まず、本実施形態の放熱部材の構成を説明する。図１に、本実施形態の放熱部材の上面図を示す。図２に、図１のＩＩ−ＩＩ断面図を示す。図３に、図２の一点鎖線枠ＩＩＩの拡大図を示す。説明の便宜上、図２においては、モータおよびクリップ部材のハッチングを省略して示す。図１〜図３の方位は、放熱部材を構成する二層の積層方向を上下方向として定義している。
【００１４】
図１に示すように、放熱部材１は、正方形板状を呈している。図１、図２に示すように、放熱部材１は、騒音源であるモータ９の表面に、クリップ部材９０により取り付けられている。モータ９は、本発明における「相手部材」の概念に含まれる。
【００１５】
図２、図３に示すように、放熱部材１は、放熱層２０と、保護層３０と、を有している。放熱層２０は、モータ９に接触して配置されている。放熱層２０の最大厚さは、４．５ｍｍである。放熱層２０は、ポリウレタンフォームからなる母材と、黒鉛粒子にステンレス鋼粒子を複合化した複合粒子と、を有している。複合粒子は、放熱層２０の厚さ方向（積層方向、上下方向）に連なるように配向している。放熱層２０の積層方向（上下方向）の熱伝導率は０．７８Ｗ／ｍＫである。ポリウレタンフォームは、本発明における放熱層を構成するポリマーの概念に含まれる。複合粒子は、本発明における放熱層を構成する磁性フィラーの概念に含まれる。
【００１６】
保護層３０は、放熱層２０の上方に積層されている。保護層３０は、エンボス加工されたアルミニウム板からなる。保護層３０の上下方向断面は、凹凸形状を呈している。保護層３０の積層方向（上下方向）の熱伝導率は、２４０Ｗ／ｍＫである。保護層３０の積層方向（上下方向）の二面のうち、放熱層２０側の一面を裏面３１、放熱層２０とは反対側の一面を表面３２とする。この場合、裏面３１は、平板に対して下側（放熱層２０側）に突出する複数の凸部を有する凹凸面であり、表面３２は、平板に対して下側に窪んだ複数の凹部を有する凹凸面である。図１に示すように、上方から見て、保護層３０の凹部の開口部は円状を呈している。図３に示すように、保護層３０の厚さｔは０．５ｍｍ、凹凸高さｄは１．３ｍｍ、凹部直径φは３．２ｍｍである。裏面３１および表面３２は、いずれもアルマイト処理されており黒色を呈している。表面３２の面積は、保護層３０の積層方向の投影面積（保護層３０を平板状とみなした時の表面積）の１．１５倍である。前述の式（Ｉ）により算出される保護層３０の熱抵抗は、２．０８×１０−６ｍ２Ｋ／Ｗである。
【００１７】
［製造方法］
次に、本実施形態の放熱部材の製造方法について説明する。放熱部材１は、一体成形法により製造される。まず、発泡ウレタン樹脂原料、複合粒子、発泡剤、触媒などを混合した放熱層用原料を調製する。次に、予め準備しておいた保護層３０用のアルミニウム板（エンボス加工および黒色アルマイト処理済み）を、表面３２が型面側になるようにして成形型に配置して型締めする。それから、放熱層用原料を成形型のキャビティに注入し、キャビティの厚さ方向に磁場を作用させながら一体成形する。このようにして、放熱層２０と保護層３０（アルミニウム板）とが一体化した放熱部材１が製造される。
【００１８】
［作用効果］
次に、本実施形態の放熱部材の作用効果を説明する。放熱部材１において、放熱層２０は、ポリウレタンフォームからなる母材と積層方向に配向された複合粒子とを有している。放熱層２０がモータ９に接触して配置されることにより、モータ９の熱は放熱層２０中の複合粒子を介して放熱され、放射音は放熱層２０で吸収、遮蔽される。放熱層２０の上面（外側）には、保護層３０が積層されている。これにより、外部から放熱層２０を保護することができると共に、クリップ部材９０を用いて放熱部材１をモータ９に容易に取り付けることができる。
【００１９】
保護層３０の熱伝導率は大きく熱抵抗は小さい。このため、保護層３０は、放熱層２０の放熱性を阻害しにくい。保護層３０はアルミニウム板からなり、裏面３１および表面３２は黒色アルマイト処理されている。これにより、保護層３０の放射率が大きくなり、放熱性の向上に有利である。また、表面３２は複数の凹部を有しており、その面積は、保護層３０を平板状に形成した場合の１．１５倍である。伝熱面積が大きいため、保護層３０の放熱性はより高くなる。他方、裏面３１は、放熱層２０側に突出する複数の凸部を有している。これにより、放熱層２０との接触面積が大きくなるため、熱伝導しやすく放熱性の向上に有利であると共に、放熱層２０と保護層３０との接着性が向上する。
【００２０】
放熱部材１は、一体成形法により製造されている。このため、放熱層２０と保護層３０とを接着剤などにより接着させる場合と比較して、二層間の熱抵抗が小さくなり、放熱性の向上に有利である。このように、放熱部材１によると、放熱層２０の放熱性を損なうことなく、取り付け性および耐久性を向上させることができる。
【００２１】
＜第二実施形態＞
［構成］
まず、本実施形態の放熱部材の構成を説明する。本実施形態の放熱部材と第一実施形態の放熱部材との構成における相違点は、保護層の形状が異なる点、熱伝導性フィラーが配置されている点の二点である。ここでは、相違点を中心に説明する。図４に、本実施形態の放熱部材の一部断面拡大図を示す。説明の便宜上、図４においては、熱伝導性フィラーを誇張して示す。図４は、前出の図３（図２の一点鎖線枠ＩＩＩの拡大図）に対応している。図４中、図３と同じ部材については同じ符号で示す。図４に示すように、放熱部材１は、放熱層２０と、保護層３３と、熱伝導性フィラー４０と、を有している。
【００２２】
保護層３３は、放熱層２０の上方に積層されている。保護層３３の材質は、第一実施形態の保護層３０と同じである。すなわち、保護層３３は、エンボス加工されたアルミニウム板からなり、裏面３４および表面３５は、いずれもアルマイト処理されて黒色を呈している。保護層３３の上下方向断面は、凹凸形状を呈している。保護層３３の積層方向（上下方向）の熱伝導率は、２４０Ｗ／ｍＫである。裏面３４は、平板に対して上側に窪んだ複数の凹部を有する凹凸面である。表面３５は、平板に対して上側に突出する複数の凸部を有する凹凸面である。保護層３３を上方から見ると、凹部の開口部は菱形状を呈している。保護層３３の厚さｔは０．５ｍｍ、凹凸高さｄは１．３ｍｍである。表面３５の面積は、保護層３３の積層方向の投影面積（保護層３５を平板状とみなした時の表面積）の１．０８倍である。前述の式（Ｉ）により算出される保護層３３の熱抵抗は、第一実施形態の保護層３０と同じ２．０８×１０−６ｍ２Ｋ／Ｗである。
【００２３】
熱伝導性フィラー４０は、保護層３３の裏面３４側の凹部に配置されている。当該凹部において、熱伝導性フィラー４０は、放熱層２０と保護層３３との間に介在されている。熱伝導性フィラー４０は、水酸化アルミニウム粒子である。
【００２４】
［製造方法］
次に、本実施形態の放熱部材の製造方法について説明する。本実施形態の放熱部材も、第一実施形態の放熱部材と同様に、一体成形法により製造される。まず、発泡ウレタン樹脂原料、複合粒子、発泡剤、触媒などを混合した放熱層用原料を調製する。次に、予め準備しておいた保護層３３用のアルミニウム板（エンボス加工および黒色アルマイト処理済み）を、表面３５が型面側になるようにして成形型に配置する。続いて、アルミニウム板の裏面３４の凹部に、熱伝導性フィラー４０を配置する。型締め後、放熱層用原料を成形型のキャビティに注入し、キャビティの厚さ方向に磁場を作用させながら一体成形する。このようにして、放熱層２０と保護層３３（アルミニウム板）とが一体化し、両層の間に熱伝導性フィラー４０を有する放熱部材が製造される。
【００２５】
［作用効果］
次に、本実施形態の放熱部材の作用効果を説明する。本実施形態の放熱部材は、構成が共通する部分については、第一実施形態の放熱部材と同様の作用効果を有する。本実施形態の放熱部材によると、放熱層２０と保護層３３との間に、熱伝導性フィラー４０が介在している。熱伝導性フィラーが介在することにより、放熱層２０と保護層３３との間の伝熱量が大きくなり、放熱性を向上させることができる。また、保護層３３は凹凸形状を呈しているため、一体成形時に空気を巻き込みやすく、凹部にボイド（気泡）が形成されやすい。凹部にボイドが存在すると、それが熱抵抗になり放熱性を阻害する。この点、本実施形態の製造方法によると、保護層３３の凹部に熱伝導性フィラーを配置して一体成形する。これにより、ボイドの生成を抑制することができる。
【００２６】
＜その他の実施形態＞
以上、本発明の放熱部材の実施の形態について説明した。しかしながら、実施の形態は上記形態に特に限定されるものではない。当業者が行いうる種々の変形的形態、改良的形態で実施することも可能である。
【００２７】
上記実施形態においては、放熱部材を正方形状にしたが、放熱部材の形状は、放熱対象である相手部材の形状に応じて適宜決定すればよい。放熱部材は、相手部材の一部を被覆するものでもよく、全体を被覆するものでもよい。相手部材としては、電動パワートレインのインバータ、モータ、ギアボックスや、エンジンのシリンダヘッド、シリンダヘッドカバーなどの車両用部品の他、半導体素子などの電子部品、電動ポンプ、電動コンプレッサーなど種々の部材が挙げられる。
【００２８】
放熱層は、ポリマーを有すればよく、必ずしも上記実施形態のように磁性フィラー（複合粒子）を含まなくてもよい。ポリマーは、発泡体であってもソリッド体であってもよい。前者の場合、ポリウレタンフォーム、ポリエチレンフォーム、ポリプロピレンフォームなどの発泡樹脂または発泡エラストマーが挙げられる。後者の場合、ウレタンゴム、シリコーンゴム、フッ素ゴム、アクリルゴム、アクリロニトリルブタジエンゴムなどの架橋ゴム、スチレン系、オレフィン系、塩化ビニル系、ポリエステル系、ポリウレタン系、ポリアミド系の各種熱可塑性エラストマーが挙げられる。
【００２９】
ポリマーに磁性フィラーを加え、当該磁性フィラーを積層方向に配向させると、相手部材の熱は、積層方向に連なった磁性フィラーを介して速やかに放出される。よって、ポリマーに磁性フィラーを含有させることは、放熱性の向上に効果的である。磁性フィラーとしては、例えば、鉄、ニッケル、コバルト、ガドリニウム、ステンレス鋼などの強磁性体、ＭｎＯ、Ｃｒ２Ｏ３、ＦｅＣｌ２、ＭｎＡｓなどの反強磁性体、およびこれらを用いた合金類の粒子を用いるとよい。なかでも、熱伝導率が大きくフィラーとしての加工性に優れる点から、ステンレス鋼粒子、銅鉄合金粒子などが好適である。また、放熱性を向上させるという観点から、上記実施形態のように、熱伝導率が大きい熱伝導性粒子の表面に磁性粒子が付着した複合粒子を用いてもよい。熱伝導性粒子の材質としては、例えば、黒鉛、膨張黒鉛、炭素繊維などの炭素材料が好適である。磁性粒子としては、磁性フィラーとして好適な粒子を用いればよい。
【００３０】
積層方向における放熱層の熱伝導率は０．３Ｗ／ｍＫ以上３．０Ｗ／ｍＫ以下である。０．７Ｗ／ｍＫ以上であると、放熱性が向上するため好適である。放熱層の厚さは、特に限定されない。熱抵抗を小さくする、成形が容易である、適度な強度を有し取り扱い性に優れるという観点から、放熱層の厚さは２ｍｍ以上１０ｍｍ以下であることが望ましい。
【００３１】
保護層の材質は、特に限定されない。例えば、金属、樹脂、エラストマーなどが挙げられる。金属は、熱伝導率が比較的大きいという利点がある。樹脂およびエラストマーは、表面を凹凸状にしたり、薄膜状に成形することが容易であるという利点がある。金属としては、アルミニウム、アルミニウム合金、銅、ステンレス鋼など、樹脂としては、ポリウレタン樹脂、ナイロン６６などのポリアミド（ＰＡ）樹脂、ＡＢＳ樹脂、ポリプロピレン（ＰＰ）樹脂など、エラストマーとしては、ウレタンゴム、シリコーンゴム、各種熱可塑性エラストマーなどが挙げられる。また、これらにガラス繊維などの各種強化材が配合された材料や、これらと他の材料との複合材料を用いてもよい。
【００３２】
用途に応じ、保護層の表面（放熱層とは反対側の面）に表面処理を施してもよい。例えば、アルミニウム、アルミニウム合金から保護層を形成する場合には、表面を黒色アルマイト処理しておくとよい。アルマイト処理により、耐食性、耐摩耗性が向上すると共に、表面を黒色にすることにより、放射率が大きくなり放熱性を高めることができる。
【００３３】
前述した式（Ｉ）［保護層の熱抵抗＝Ｌ／ｋ］により算出される保護層の熱抵抗は、２．０×１０−６ｍ２Ｋ／Ｗ以上１．５×１０−２ｍ２Ｋ／Ｗ以下である。式（Ｉ）に示されるように、保護層の厚さが小さいほど熱抵抗は小さくなり、保護層の熱伝導率が大きいほど熱抵抗は小さくなる。したがって、熱抵抗が上記範囲になるように、保護層の材質（熱伝導率）や厚さを決定すればよい。例えば、熱伝導率が２００Ｗ／ｍＫ以上と比較的大きい金属から保護層を形成する場合には、保護層の厚さは０．３ｍｍ以上２．０ｍｍ以下であることが望ましい。反対に、熱伝導率が１．０Ｗ／ｍＫ未満と比較的小さい樹脂、エラストマーから保護層を形成する場合には、保護層の厚さは１．０ｍｍ以上３．０ｍｍ以下であることが望ましい。
【００３４】
保護層の形状は、特に限定されない。上記実施形態のように、凹凸形状でも、表面および裏面が平らな平板形状でもよい。例えば、積層方向における保護層の二面のうち、放熱層側の一面を裏面、放熱層とは反対側の一面を表面とした場合、裏面および表面の少なくとも一方は、凹部および凸部の少なくとも一方を複数有する凹凸面であることが望ましい。具体的な形態として、（ａ）表面のみに複数の凹部が配置される形態（裏面は平面）、（ｂ）表面のみに複数の凸部が配置される形態（裏面は平面）、（ｃ）裏面のみに複数の凹部が配置される形態（表面は平面）、（ｄ）裏面のみに複数の凸部が配置される形態（表面は平面）、（ｅ）表面および裏面に複数の凹部が配置される形態、（ｆ）表面および裏面に複数の凸部が配置される形態、（ｇ）表面に複数の凹部、裏面に複数の凸部が配置される形態（例えば第一実施形態）、（ｈ）表面に複数の凸部、裏面に複数の凹部が配置される形態（例えば第二実施形態）が挙げられる。
【００３５】
外側に露出する表面の面積（表面積）が大きいほど、伝熱面積は大きくなる。このため、保護層の放熱性向上を図るには、少なくとも表面を凹凸面にして表面積を大きくすることが望ましい。この場合、凹凸面の表面積は、保護層の積層方向の投影面積の１．０４倍以上１．６０倍以下であるとよい。表面積が１．０４倍未満であると、放熱性の向上効果が小さい。反対に、表面積が１．６０倍を超えると、エンボス加工による凹凸形状の形成が難しくなる。なお、「保護層の積層方向の投影面積」は、保護層の表面に凹凸がないとみなした時の表面積に等しい。また、保護層の裏面に複数の凸部を配置すると、放熱層との接触面積が大きくなるため、放熱性が高まると共に、放熱層と保護層との接着性が向上する。
【００３６】
凹部、凸部の配置形態、形状、大きさなどは特に限定されない。上記実施形態のように、凹部または凸部が面方向に点在する形態でもよく、所定の方向に延びる溝部、突条などでもよい。断面形状も、半円状、半楕円状、三角形状、正方形状、長方形状、台形状など、特に限定されない。例えば、保護層を形成する材料にエンボス加工を施すことにより、表面および裏面に種々の凹凸模様を形成することができる。
【００３７】
保護層の裏面に複数の凹部が配置されていると、保護層と放熱層とを一体成形する際に、ボイド（気泡）が形成されるおそれがある。凹部にボイドが存在すると、それが熱抵抗になり放熱性を阻害してしまう。ボイドの生成を抑制する対策として、上記第二実施形態のように、保護層の裏面の凹部に熱伝導性フィラーを配置するとよい。こうすると、空気の巻き込みが少なくなりボイドが生成されにくいだけでなく、放熱層と保護層との間に熱伝導性フィラーが介在することにより、両層間の伝熱量が大きくなり、放熱性が向上する。熱伝導性フィラーとしては、熱伝導率が２０Ｗ／ｍＫ以上の粒子を用いるとよい。例えば、水酸化アルミニウム、酸化マグネシウム、窒化ホウ素や、黒鉛、膨張黒鉛、炭素繊維などの炭素材料、アルミニウム、マグネシウム、金、銀、銅およびこれらを母材とする合金、またはこれらの酸化物などが好適である。熱伝導性フィラーの形状は、球状、薄片状、繊維状、柱状など特に限定されない。
【００３８】
放熱部材の製造方法は、特に限定されない。上記実施形態の一体成形法の他、放熱層の表面に保護層を接着剤などにより接着してもよい。また、保護層が樹脂またはエラストマーからなる場合には、まず、成形型に保護層用原料を注入して成形した後、放熱層用原料を注入し、磁場を作用させながら成形する、若しくは、まず、成形型に放熱層用原料を注入し、磁場を作用させながら成形した後、保護層用原料を注入して成形してもよい（二段成形法）。あるいは、放熱層の表面に保護層用原料をスプレーなどで塗布、乾燥してもよい。後者の塗布法は、薄膜状の保護層を形成するのに好適である。また、塗布法によると、放熱層の表面を凹凸形状にしておくことにより、凹凸形状の保護層を容易に形成することができる。一体成形法、二段成形法、塗布法などによると、接着剤を用いずに放熱層と保護層とを固定することができるため、二層間の熱抵抗が小さくなり、放熱性の向上に有利である。
【実施例】
【００３９】
次に、実施例を挙げて本発明をより具体的に説明する。
【００４０】
＜サンプルの製造＞
［アルミニウム製の保護層］
表裏両面を黒色アルマイト処理したアルミニウム板からなり表面積が異なる三種類の保護層を準備した。
【００４１】
（１）第一保護層は、縦１３０ｍｍ、横１３０ｍｍ、厚さ０．５ｍｍの正方形平板状を呈している。第一保護層の表面および裏面は、凹凸がない平面である。第一保護層の表面積は、１．６９×１０−２ｍ２である。
【００４２】
（２）第二保護層は、第一保護層と同じ大きさの正方形平板状を呈しているが、エンボス加工により表面および裏面が凹凸面になっている点が異なる。第二保護層は、上記第二実施形態の保護層と同じ寸法、形状を有している（前出図４参照）。すなわち、第二保護層の裏面は、平板に対して上側に窪んだ複数の凹部を有する凹凸面であり、表面は、平板に対して上側に突出する複数の凸部を有する凹凸面である。第二保護層の表面積は、１．８２×１０−２ｍ２である。凹凸を有さない平板状の第一保護層の表面積を基準（１．００）にした時の、第二保護層の表面の面積倍率は１．０８倍である。
【００４３】
（３）第三保護層は、第一保護層と同じ大きさの正方形平板状を呈しているが、エンボス加工により表面および裏面が凹凸面になっている点が異なる。第三保護層は、上記第一実施形態の保護層と同じ寸法、形状を有している（前出図３参照）。すなわち、第三保護層の裏面は、平板に対して下側に突出する複数の凸部を有する凹凸面であり、表面は、平板に対して下側に窪んだ複数の凹部を有する凹凸面である。第三保護層の表面積は、１．９５×１０−２ｍ２である。凹凸を有さない平板状の第一保護層の表面積を基準（１．００）にした時の、第三保護層の表面の面積倍率は１．１５倍である。
【００４４】
第一〜第三のいずれの保護層においても、投影面積は１．６９×１０−２ｍ２であり、厚さ方向の熱伝導率は２４０Ｗ／ｍＫ、熱抵抗は、２．０８×１０−６ｍ２Ｋ／Ｗである。
【００４５】
［ガラス繊維３０質量％含有ナイロン６６樹脂製の保護層］
ガラス繊維３０質量％含有ナイロン６６樹脂（以下、単に「ナイロン６６樹脂製」と称す場合がある）からなり熱抵抗が異なる二種類の保護層を製造した。製造した二種類の保護層においては、厚さは異なるが、いずれも縦１３０ｍｍ、横１３０ｍｍの正方形平板状を呈している。すなわち、二種類の保護層の表面および裏面は、凹凸がない平面であり、表面積は全て同じ（面積倍率は１．００）である。保護層の表面積（投影面積）は、いずれも１．６９×１０−２ｍ２である。
【００４６】
（１）第一保護層の厚さは２．５ｍｍ、厚さ方向の熱伝導率は０．３４Ｗ／ｍＫ、熱抵抗は７．３５×１０−３ｍ２Ｋ／Ｗである。
【００４７】
（２）第二保護層の厚さは３．５ｍｍ、厚さ方向の熱伝導率は０．３４Ｗ／ｍＫ、熱抵抗は１．０３×１０−２ｍ２Ｋ／Ｗである。
【００４８】
［ポリウレタン樹脂製の保護層］
ポリウレタン樹脂からなり表面積が異なる二種類の保護層を製造した。
【００４９】
（１）第一保護層は、縦１３０ｍｍ、横１３０ｍｍ、厚さ２．０ｍｍの正方形平板状を呈している。第一保護層の表面および裏面は、凹凸がない平面である。第一保護層の表面積は、１．６９×１０−２ｍ２である。
【００５０】
（２）第二保護層は、第一保護層と同じ大きさの正方形平板状を呈しているが、凹凸形状の成形型を用いて成形されたため、表面および裏面が凹凸面になっている点が異なる。第二保護層は、上記第一実施形態の保護層と同じ寸法（厚さのみ異なる）、形状を有している（前出図３参照）。すなわち、第二保護層の裏面は、平板に対して下側に突出する複数の凸部を有する凹凸面であり、表面は、平板に対して下側に窪んだ複数の凹部を有する凹凸面である。前出図３における厚さｔは２．０ｍｍ、凹凸高さｄは１．３ｍｍ、凹部直径φは３．２ｍｍである。第二保護層の表面積は、１．９５×１０−２ｍ２である。凹凸を有さない板状の第一保護層の表面積を基準（１．００）にした時の、第二保護層の表面の面積倍率は１．１５倍である。
【００５１】
いずれの保護層においても、投影面積は１．６９×１０−２ｍ２であり、厚さ方向の熱伝導率は０．２４Ｗ／ｍＫ、熱抵抗は、８．３３×１０−３ｍ２Ｋ／Ｗである。
【００５２】
表１に、保護層の仕様をまとめて示す。
【表１】
2020107672.tif 000003
【００５３】
［放熱部材］
各々の保護層に、放熱層を一体化して放熱部材を製造した。アルミニウム製の保護層については、保護層を、表面が型面側になるようにして成形型に配置して型締めした後、放熱層用原料を成形型のキャビティに注入し、キャビティの厚さ方向に磁場を作用させながら一体成形した。ガラス繊維３０質量％含有ナイロン６６樹脂製およびポリウレタン樹脂製の保護層については、まず、成形型のキャビティに保護層用原料を注入して保護層を成形し、続いて放熱層用原料を注入し、キャビティの厚さ方向に磁場を作用させながら成形した（二段成形法）。このようにして、放熱層と保護層とが積層されたシート状の放熱部材を製造した。
【００５４】
放熱層用原料は次のようにして調製した。まず、ポリエーテルポリオールと、架橋剤と、発泡剤の水と、触媒と、整泡剤と、を混合して、ポリオール原料を調製した。次に、調製したポリオール原料に、黒鉛粒子にステンレス鋼粒子が複合化されてなる複合粒子と、可塑剤と、を添加、混合して、プレミックスポリオールを調製した。続いて、プレミックスポリオールと、ポリイソシアネート原料と、を混合して、放熱層用原料とした。なお、保護層には、厚さ方向（積層方向）の熱伝導率が異なる四種類の放熱層を、適宜組み合わせた。四種類の放熱層の熱伝導率は、０．１Ｗ／ｍＫ、０．３Ｗ／ｍＫ、０．７８Ｗ／ｍＫ、３．０Ｗ／ｍＫである。放熱層の熱伝導率は、複合粒子の配合量を変更して調整した。
【００５５】
＜放熱実験＞
製造した放熱部材を用いて放熱実験を行った。図５に、実験装置の概略断面図を示す。図５に示すように、実験装置５は、支持台５０と、ラバーヒータ５１と、加熱板５２と、熱電対５３と、を備えている。ラバーヒータ５１は、矩形シート状を呈しており、支持台５０上に水平に配置されている。ラバーヒータ５１は、配線５１０にて図示しない温調機に接続されており、当該温調機から一定の熱量０．２Ｗ／ｃｍ２が供給されている。加熱板５２は、アルミニウム製であり矩形板状を呈している。加熱板５２は、ラバーヒータ５１の上面に配置されている。熱電対５３は、加熱板５２の上面中央に配置されている。熱電対５３により、加熱板５２の上面温度が測定される。
【００５６】
製造した放熱部材５４を、保護層を上にして加熱板５２上に配置して、加熱板５２の上面温度の経時変化を測定する放熱実験を行った。放熱実験は、実験装置５の横から送風し、強制対流の条件下で行った。そして、温度変化が少なくなりほぼ一定になった時の温度を、最終温度として採用した。同様に、放熱部材５４を配置しない状態で加熱板５２の上面温度の経時変化を測定し、最終温度を求めた。放熱部材５４有りの最終温度から、放熱部材５４無しの最終温度を差し引いて、温度差を求めた。この温度差が小さいほど、放熱部材５４による放熱効果が大きいことになる。
【００５７】
＜実験結果＞
［保護層の熱抵抗と放熱性との関係］
各種保護層に、熱伝導率が０．７８Ｗ／ｍＫの放熱層を組み合わせた放熱部材の実験結果として、図６に、保護層の熱抵抗に対して温度差をプロットしたグラフを示す。図６中、熱抵抗が２．０８×１０−６ｍ２Ｋ／Ｗ（０ｍ２Ｋ／Ｗ近傍）のプロットは「アルミニウム製の保護層」の結果であり、熱抵抗が８．３３×１０−３ｍ２Ｋ／Ｗ（０．００８３３ｍ２Ｋ／Ｗ）のプロットは「ポリウレタン樹脂製の保護層」の結果であり、熱抵抗が７．３５×１０−３ｍ２Ｋ／Ｗ（０．００７３５ｍ２Ｋ／Ｗ）のプロットは「ナイロン６６樹脂製の保護層」の結果である。
【００５８】
図６に示すように、保護層の熱抵抗が小さいほど温度差は小さくなり、放熱性が高いことが確認された。また、熱抵抗が同じもの同士を比較すると、保護層の面積倍率が大きい方が、換言すると表面積が大きい方が、温度差は小さくなり放熱性が高いことが確認された。
【００５９】
［保護層の表面積と放熱性との関係］
各種保護層に、熱伝導率が０．７８Ｗ／ｍＫの放熱層を組み合わせた放熱部材の実験結果として、図７に、保護層の面積倍率に対して温度差をプロットしたグラフを示す。図７中、「アルミニウム製」の保護層の熱抵抗は２．０８×１０−６ｍ２Ｋ／Ｗであり、「ナイロン６６樹脂製」の保護層の熱抵抗は７．３５×１０−３ｍ２Ｋ／Ｗであり、「ポリウレタン樹脂製」の保護層の熱抵抗は８．３３×１０−３ｍ２Ｋ／Ｗである。図７に示されている保護層の熱抵抗は、「ポリウレタン樹脂製」＞「ナイロン６６樹脂製」＞「アルミニウム製」の順に小さくなる。図７に示すように、同じ材質（熱抵抗が同じもの）同士を比較すると、保護層の面積倍率が大きくなるほど、換言すると表面積が大きくなるほど、温度差は小さくなり、放熱性が高いことが確認された。また、面積倍率が同じもの同士を比較すると、熱抵抗が小さい方が、温度差は小さくなり放熱性が高いことが確認された。
【００６０】
［放熱層の熱伝導率と放熱性との関係］
（１）アルミニウム製の保護層との組合せ
アルミニウム製の保護層に、熱伝導率が０．３０Ｗ／ｍＫ、０．７８Ｗ／ｍＫの放熱層を各々組み合わせた放熱部材の実験結果として、図８に、放熱層の熱伝導率に対して温度差をプロットしたグラフを示す。本実験においては、温度差が１５℃以下の場合を「放熱性良好」と評価した。図８中、放熱性良否の基準となる温度差１５℃のラインを太い点線で示す。
【００６１】
図８に示すように、放熱層の熱伝導率が０．３０Ｗ／ｍＫ、０．７８Ｗ／ｍＫのいずれであっても、温度差は１５℃を下回り（より正確には５℃以下になり）、放熱部材の放熱性は良好であるという結果になった。そして、熱伝導率が大きい方が、温度差がより小さくなり放熱性が向上することが確認された。また、放熱層の熱伝導率が同じもの同士を比較すると、保護層の面積倍率が大きくなるほど、換言すると表面積が大きくなるほど、温度差は小さくなり、放熱性が高いことが確認された。
【００６２】
（２）樹脂製の保護層との組合せ
ガラス繊維３０質量％含有ナイロン６６樹脂製およびポリウレタン樹脂製の保護層に、熱伝導率が０．１０Ｗ／ｍＫ、０．３０Ｗ／ｍＫ、０．７８Ｗ／ｍＫ、３．００Ｗ／ｍＫ、の放熱層を各々組み合わせた放熱部材の実験結果として、図９に、放熱層の熱伝導率に対して温度差をプロットしたグラフを示す。図８と同様に、図９中、放熱性良否の基準となる温度差１５℃のラインを太い点線で示す。
【００６３】
図９に示すように、放熱層の熱伝導率が０．１０Ｗ／ｍＫの場合には、温度差が１５℃を上回り、放熱部材の放熱性は不良であるという結果になった。一方、０．３０Ｗ／ｍＫ以上の熱伝導率を有する放熱層を用いた場合には、温度差は１５℃を下回り、放熱部材の放熱性は良好であるという結果になった。また、熱伝導率が０．７８Ｗ／ｍＫ、３．００Ｗ／ｍＫの場合には、温度差は５℃以下になり、放熱性がさらに向上した。
【００６４】
＜まとめ＞
以上の結果より、放熱層の熱伝導率が０．３Ｗ／ｍＫ以上３．０Ｗ／ｍＫ以下であり、保護層の熱抵抗が２．０×１０−６ｍ２Ｋ／Ｗ以上１．５×１０−２ｍ２Ｋ／Ｗ以下である本発明の放熱部材は、放熱性に優れることが確認された。
【産業上の利用可能性】
【００６５】
本発明の放熱部材は、電動パワートレインのインバータ、モータ、ギアボックスや、エンジンのシリンダヘッド、シリンダヘッドカバーなどの車両用部品、半導体素子などの電子部品、電動ポンプ、電動コンプレッサーなど、放熱性が要求される用途に好適である。
【符号の説明】
【００６６】
１：放熱部材、２０：放熱層、３０：保護層、３１：裏面、３２：表面、３３：保護層、３４：裏面、３５：表面、４０：熱伝導性フィラー、５：実験装置、５０：支持台、５１：ラバーヒータ、５２：加熱板、５３：熱電対、５４：放熱部材、５１０：配線、９：モータ（相手部材）、９０：クリップ部材。
【図１】
2020107672.tif 000004
【図２】
2020107672.tif 000005
【図３】
2020107672.tif 000006
【図４】
2020107672.tif 000007
【図５】
2020107672.tif 000008
【図６】
2020107672.tif 000009
【図７】
2020107672.tif 000010
【図８】
2020107672.tif 000011
【図９】
2020107672.tif 000012